(57)【特許請求の範囲】
【請求項１】
４０〜１００℃に融点を有するワックス及び／又はパラフィン２４．５〜３２体積％、４０〜１００℃で軟化する熱可塑性樹脂としてエチレン系樹脂、プロピレン系樹脂、エチレン−α−オレフィン共重合体、又はエチレン−酢酸ビニル共重合体８〜１０．５体積％、窒化アルミニウム焼結体の粉末４２〜５０体積％、平均粒子径が１０μｍ以下の良熱伝導性微粉末１０〜１９．５体積％とからなることを特徴とする高熱伝導性組成物。
【請求項２】
４０〜１００℃で軟化する熱可塑性樹脂がエチレン−酢酸ビニル共重合体であることを特徴とする請求項１記載の高熱伝導性組成物。
【請求項３】
良熱伝導性微粉末が窒化アルミニウム粉末又は酸化アルミニウム粉末であることを特徴とする請求項１または２記載の高熱伝導性組成物。
【請求項４】
請求項１〜３のいずれかに記載の高熱伝導性組成物の成形体からなることを特徴とする発熱性電子部品の放熱部材。
【請求項５】
４０〜１００℃に融点を有するワックス及び／又はパラフィン２４．５〜３２体積％、４０〜１００℃で軟化する熱可塑性樹脂としてエチレン系樹脂、プロピレン系樹脂、エチレン−α−オレフィン共重合体、又はエチレン−酢酸ビニル共重合体８〜１０．５体積％、窒化アルミニウム焼結体の粉末４２〜５０体積％、平均粒子径が１０μｍ以下の良熱伝導性微粉末１０〜１９．５体積％とからなる高熱伝導性組成物と、網目状構造体とが一体化されてなる成形体からなることを特徴とする発熱性電子部品の放熱部材。
【請求項６】
４０〜１００℃で軟化する熱可塑性樹脂がエチレン−酢酸ビニル共重合体であることを特徴とする請求項５記載の発熱性電子部品の放熱部材。
【請求項７】
良熱伝導性微粉末が窒化アルミニウム粉末又は酸化アルミニウム粉末であることを特徴とする請求項５又は６記載の発熱性電子部品の放熱部材。
【請求項８】
請求項５〜７のいずれかに記載の放熱部材を用いて発熱性電子部品と放熱フィンが接着されてなることを特徴とする放熱フィン一体型発熱性電子部品の構造体。
【発明の詳細な説明】
【０００１】
【発明の属する技術分野】
本発明は高熱伝導性組成物とその用途に関するものである。
【０００２】
【従来の技術】
近年、発熱性電子部品は高密度化により、放熱部材の高熱伝導化の要求が益々高まっている。また、携帯用パソコンをはじめ電子機器は小型化、薄型化、軽量化が進み、従って、これら電子機器に用いられる放熱部材も高熱伝導性のものが要求されている。
【０００３】
従来、放熱部材の熱伝導率を向上させる方法としては、高熱伝導性フィラーを含有する放熱グリースや、シリコーンゴムなどの柔軟かつ復元力のあるマトリックスに、熱伝導性の高い粒子を分散させたものが主流となっている。
【０００４】
しかしながら、放熱グリースは塗布工程での作業性の悪さ、周辺部位の汚れなどの問題から敬遠される傾向にある。また、熱伝導率の高い粒子を分散させた柔軟性部材では使用時の厚みが比較的厚くなるため、発熱性電子部品と放熱フィンの間に装着した場合、放熱部材自身の熱伝導性が高くとも、実装を踏まえた伝熱指標である熱抵抗を極端に下げることは難しかった。
【０００５】
すなわち、放熱部材自身の熱伝導率を上げ、しかも放熱部材が発熱性電子部品と放熱フィンのそれぞれの接合面に微視的に追随して密着することで熱接触抵抗を低滅させるとともに、部材厚みを極力薄くすることが理想的である。
【０００６】
一方、高熱伝導性フィラーとしては窒化アルミニウムが適しており、これを用いた放熱部材は数多く提案されている（特開平２−１３３４５０号公報、特開平３−１４８７３号公報、特開平４−１７４９１０号公報、特開平６−１６４１７４号公報、特開平６−２０９０５７号公報など）。
しかしながら、前述のように放熱部材にこれら高熱伝導性フィラーを分散させたとしても、放熱部材自身の熱伝導率の向上は期待できるものの、熱抵抗を飛躍的に低減せしめることは難しかった。
【０００７】
他方、特開平１０−６７９１０号公報では、メチルシロキサンホストと単一末端に不飽和結合を有する線状炭化水素のポリオルガノシロキサングラフト重合体からなる熱的に安定なワックスと、アルミナ、窒化ほう素、黒鉛、炭化けい素、ダイヤモンド、金属粉末あるいはそれらの混合物からなる群から選択された熱伝導性粒状固体粘度安定化剤からなる界面材が開示されているが、このようなポリオルガノシロキサングラフト重合体は高価であるとともに、比較的溶融粘度が高くなるため、所期の流動性を発現させるためには高熱伝導性フィラーの充填量も極めて限られていた。
【０００８】
一方、特開平６−１３５０８号公報では、加熱時に粘性流を示す熱伝導性半流体物質が充填された金属メッシュを含むことを特徴とする熱インターフェースが開示されており、該熱インターフェースの熱伝導率が２．３〜２．７Ｗ／ｍＫであることが記載されている。しかし、補強材が金属メッシュであり導電性を有するため、その用途が限られると同時に、接合面が複雑な形状であるときにはその形状に追随したものとするのは困難である。
【０００９】
また、特許第３０３２５０５号公報では、熱伝導フィラーが分散され、外部からの加熱により、相変化を生じ、電子部品に当接して電子部品と放熱板とを連接することができる相変化部材が開示されている。加熱により容易に相変化を生じることで、電子部品に当接させることはできるものの、部材の熱伝導率は０．５Ｗ／ｍＫ以上であり、より高い放熱特性に対する要求が高まってきている。
【００１０】
【発明が解決しようとする課題】
本発明は上記に鑑みてなされたものであり、その目的はフィラーとして窒化アルミニウム焼結体の粉末を、マトリックスとしてワックス及び／又はパラフィンと、好ましくは熱可塑性樹脂を用いて、加熱によって容易に流動化する高熱伝導性組成物を提供することである。また、その組成物を厚みを薄化した成形体として用いることにより、所定の温度で流動化せしめ、発熱性電子部品と放熱フィンのそれぞれの接合面に微視的に密着させると同時に、発熱性電子部品と放熱フィンとの間隔を極力近接させ、優れた放熱特性、低熱抵抗を有する放熱部材を提供することである。
【００１１】
また、網目状構造体と一体化しても、高熱伝導率の著しい低下を伴なわず、格段に扱いやすくなり、切断等により所望の形状のものに加工することが可能な放熱部材および、これを用いた放熱フィン一体型発熱性部品の構造体を提供することである。
【００１２】
【課題を解決するための手段】
すなわち、本発明は以下の通りである。
（請求項１）４０〜１００℃に融点を有するワックス及び／又はパラフィン２４．５〜３２体積％、４０〜１００℃で軟化する熱可塑性樹脂としてエチレン系樹脂、プロピレン系樹脂、エチレン−α−オレフィン共重合体、又はエチレン−酢酸ビニル共重合体８〜１０．５体積％、窒化アルミニウム焼結体の粉末４２〜５０体積％、平均粒子径が１０μｍ以下の良熱伝導性微粉末１０〜１９．５体積％とからなることを特徴とする高熱伝導性組成物。
（請求項２）４０〜１００℃で軟化する熱可塑性樹脂がエチレン−酢酸ビニル共重合体であることを特徴とする請求項１記載の高熱伝導性組成物。
（請求項３）良熱伝導性微粉末が窒化アルミニウム粉末又は酸化アルミニウム粉末であることを特徴とする請求項１または２記載の高熱伝導性組成物。
（請求項４）請求項１〜３のいずれかに記載の高熱伝導性組成物の成形体からなることを特徴とする発熱性電子部品の放熱部材。
（請求項５）４０〜１００℃に融点を有するワックス及び／又はパラフィン２４．５〜３２体積％、４０〜１００℃で軟化する熱可塑性樹脂としてエチレン系樹脂、プロピレン系樹脂、エチレン−α−オレフィン共重合体、又はエチレン−酢酸ビニル共重合体８〜１０．５体積％、窒化アルミニウム焼結体の粉末４２〜５０体積％、平均粒子径が１０μｍ以下の良熱伝導性微粉末１０〜１９．５体積％とからなる高熱伝導性組成物と、網目状構造体とが一体化されてなる成形体からなることを特徴とする発熱性電子部品の放熱部材。
（請求項６）４０〜１００℃で軟化する熱可塑性樹脂がエチレン−酢酸ビニル共重合体であることを特徴とする請求項５記載の発熱性電子部品の放熱部材。
（請求項７）良熱伝導性微粉末が窒化アルミニウム粉末又は酸化アルミニウム粉末であることを特徴とする請求項５又は６記載の発熱性電子部品の放熱部材。
（請求項８）請求項５〜７のいずれかに記載の放熱部材を用いて発熱性電子部品と放熱フィンが接着されてなることを特徴とする放熱フィン一体型発熱性電子部品の構造体。
【００１３】
【発明の実施の形態】
以下、更に詳しく本発明について説明する。
本発明の大きな特徴は窒化アルミニウム焼結体の粉末をワックス及び／又はパラフィンに充填することにより、所要の温度で流動性の優れた高熱伝導性組成物が得られることである。さらには、網目状構造体と一体化することにより、取り扱い性及び加工性の良好な放熱部材が得られることである。
【００１４】
本発明に使用されるワックス又はパラフィンとしては、融点を４０〜１００℃の範囲に有するものであって、従って常温においては固体であり、加熱により低粘度の液体となる。ワックス及び／又はパラフィンをマトリックスとした放熱部材を用いて、発熱性電子部品と放熱フィンを加熱・加圧して接合させると、流動性が良好であるので、それぞれの接合面に微視的に追随して密着し、隙間を十分に埋めることによって熱接触抵抗を低滅させ、発生した熱を放熱フィン方向に円滑に伝達することができる。また両者を極近接させることが可能となり、放熱効率が向上する。
【００１５】
本発明に使用されるワックス又はパラフィンの融点が４０℃未満であれば、成形体として用いたときに、夏場などの高温期に組成物が液状化してしまい形状が保持できなくなる懸念があり、融点が１００℃を超えると加熱溶融させて発熱性電子部品に接着する際に、電子部品を高温にしてしまうことになるので好ましくない。
【００１６】
ワックスの種類としては、マイクロクリスタリンワックス、モンタン酸ワックス、モンタン酸エステルワックス等を挙げることができるが、融点が上記の条件を満たすものであれば、これらに限定されるものではない。
パラフィンとしてはパラフィンワックスが挙げられ、流動パラフィンに対して常温で固体のパラフィンを特にパラフィンワックスと称する。
これらの具体例としては日本精蝋社製の「パラフィンワックス・シリーズ」、「マイクロクリスタリンワックス  Ｈｉ−Ｍｉｃ・シリーズ」などを例示することができる。
また、これらのワックス及びパラフィンは単独でも２種類以上を混合して使用してもよい。
【００１７】
本発明における４０〜１００℃で軟化する熱可塑性樹脂は、ワックス又はパラフィンに混合し成形体としたときに、クリープ性、脆さの改善効果を示すものである。例えば、エチレン系樹脂、プロピレン系樹脂、エチレン−α−オレフィン共重合体、エチレン−酢酸ビニル共重合体等を挙げることができるが、上記効果を示すものであれば、これらに限定されるものではない。ワックス又はパラフィンを融点以上の温度で加熱溶融させて混合する際に、均一に混合されるものが好ましい。
これらの具体例としては三井化学社製の「ハイワックス１１０Ｐ」、「ハイワックスＮＰ０５５」、「タフマーＰ−０１８０」、三井・デュポンポリケミカル社製の「エバフレックスＥＶ１５０」などを例示することができる。
【００１８】
また、上記の熱可塑性樹脂はワックス又はパラフィンよりも比較的熱伝導率が高いので、放熱部材の放熱特性を向上させる一端を担う作用も期待できる。
【００１９】
上記の熱可塑性樹脂はワックス及び／又はパラフィンに対して４０体積％以下で混合することができる。
４０体積％を超えて混合すると、放熱部材として加熱・加圧したときに、流動性が不良となり、発熱性電子部品と放熱フィンの接合面への密着性が不良となり、従って両者の隙間を十分に埋めることが困難となる。また、密着性を上げるためには加圧を大きくする必要があり、電子部品の信頼性のためには好ましくない。
【００２０】
また、本発明に用いられる窒化アルミニウム焼結体の粉末は、例えば原料の窒化アルミニウム粉末に酸化イットリウム等の焼結助剤を０．５〜１０％程度添加し、成型後、窒素、アルゴン等の非酸化性雰囲気下、温度１６００〜２０００℃程度の温度で焼結された窒化アルミニウム焼結体を粉砕して得ることができる。
【００２１】
本発明に用いられる窒化アルミニウム焼結体粉末は、その粒子径が大きいものほど熱伝導パスが生じて伝熱しやすくなるので好ましい。しかし、あまりにも粒子径が大きくなると、粒子表面の凸凹が大きくなり、伝熱抵抗となる空気層が形成されやすくなり、更には、近接した発熱性電子部品と放熱フィンに接触してしまい、それらの近接を妨げる懸念があるので、平均粒子径が１０〜５０μｍにあることが好ましい。
【００２２】
本発明に用いられる窒化アルミニウム焼結体粉末の含有率は、全組成物に対して、４５〜５５体積％であることが好ましく、特に４７〜５０体積％であることが好ましい。４５体積％未満では所要の熱伝導性が得られにくく、５５体積％超ではマトリックスであるワックス及び／又はパラフィンの溶融温度における流動性が悪くなる。
【００２３】
一方、本発明においては窒化アルミニウム焼結体の粉末と平均粒子径１０μｍ以下の良熱伝導性微粉末を併用することが好ましい。何故ならば、窒化アルミニウム焼結体の粉末を充填することで高熱伝導性の組成物が得られるが、該粉末のみでは、その平均粒子径が比較的大きいことから充填密度が限られるが、良熱伝導性微粉末を併用することで充填密度が上げられることにより、さらなる熱伝導性の向上がはかられることによる。
良熱伝導性微粉末としては、窒化アルミニウム焼結体以外の窒化アルミニウム粉末、窒化けい素、窒化ほう素、炭化けい素、アルミナ、酸化亜鉛等の高絶縁性の微粉末が挙げられる、中でも窒化アルミニウム焼結体以外の窒化アルミニウム粉末およびアルミナ粉末が好ましいが、平均粒子径が１０μｍ以下のものであれば、これらに限定されるものではない。
上記の良熱伝導性微粉末は１種又は２種以上を混合して用いても良い。なお、窒化アルミニウム焼結体の粉末と良熱伝導性微粉末の混合粉末の含有率は全組成物に対して７５体積％以下であることが好ましく、特に５０〜７０体積％であることが好ましい。７５体積％を超えるとマトリックスとなるワックス及び／又はパラフィンの溶融温度における流動性が悪くなる。
【００２４】
上記の窒化アルミニウム焼結体粉末及び良熱伝導性微粉末のマトリックスへの濡れ性を改善し、分散性を高める目的で、混合する前にそれら粉末の表面改質処理を行なっておくこともできる。表面処理としては、一般的な界面活性剤やカップリング剤を混合することで行なうことができる。表面改質処理により、窒化アルミニウム表面に薄い被膜層が形成され、マトリックスに対する濡れ性が向上する。特に窒化アルミニウム焼結体粉末以外の窒化アルミニウム微粉末については耐水性が著しく向上する。
【００２５】
本発明の組成物には上記材料の他に熱伝導率及び流動性に影響のない範囲であれば、必要に応じて炭化水素系合成油、α−オレフィンのオリゴマーなどの軟化剤、ハロゲン系、リン酸エステル系などの難燃剤、シラン系、チタネート系カップリング剤などの粉体表面改質剤、ビスフェノール系、ヒンダード・フェノール系などの抗酸化剤、ピリジン系、トリアジン系などの抗菌剤、べんがら、アルミン酸コバルトなどの着色剤等の添加剤を混合しても良い。
【００２６】
本発明の組成物は、ワックス及び／又はパラフィン、窒化アルミニウム焼結体粉末、熱可塑性樹脂及び良熱伝導性微粉末を、ワックス又はパラフィンの融点以上の温度で、ブレンダーや、ミキサー等を用いて混合することによって調製できる。
【００２７】
本発明の組成物の用途は、それを成形して放熱部材として用いることができるが、その成形方法としては、プレス法、押出法、ドクターブレード法等の一般的な成形方法を用いて製造することが可能である。
【００２８】
本発明の放熱部材は、本発明の上記組成物の成形体からなるものであり、網目状構造体で一体化されていることが好ましい。網目状構造体としては、ガラスクロス、ポリエステルクロスなどを挙げることができる。具体例としては鐘紡社製の「テキストグラス  スクリムクロス  ＫＳシリーズ」、ＮＢＣ工業社製の「ＭＯＮＯＦＩＬＡＭＥＮＴ  ＰＯＬＹＥＳＴＥＲ  ＴＮｏ．６０、タイプ５５」等を例示することができる。
【００２９】
網目状構造体としては、繊維状素材を織って形成されたものを例示することができる。また、本発明における網目状構造体は、厚みが１５０μm以下のものが好ましく、特に１２０μm以下のもので、より薄いほうが好ましい。さらには、網目状の目開きは大きいものほど高熱伝導性組成物の伝熱面積が確保できて好ましいが、大きすぎると細部の補強効果が失われる。これらのことを勘案すると、目開きは２００〜１０００μmが望ましく、さらに好ましくは３５０〜８００μmであり、網目状構造体を用いても、熱伝導率が大きく低下することはない。
【００３０】
本発明の放熱部材の製造方法は、網目状構造体と一体化された放熱部材が得られる方法であれば特に限定はされないが、例えば、ワックス又はパラフィン、熱可塑樹脂、窒化アルミニウム焼結体粉末、及び良熱伝導性微粉末からなる混合物をワックス又はパラフィンの融点以上の温度に保持したまま、金型へ流し込み、その上にさらに網目状絶縁体をのせ、プレスすることにより製造することができる。
【００３１】
本発明の放熱部材は用途に応じた形状に成形することができるが、量産性、実装性を勘案するとシートであることが好適である。さらに、網目状構造体と一体化されたものであっても、裁断等の加工が容易である。例えば、通常の打ち抜き刃で、容易に連続して切断することができる。
用途によってはブロック形状のものを実装することも可能である。
【００３２】
本発明の放熱部材の熱伝導率は２．０Ｗ／ｍＫ以上であることが望ましい。より好ましくは２．５Ｗ／ｍｋ以上である。
【００３３】
上記のようにして得られた放熱部材は、発熱性電子部品に接触させて用いられる。より具体的には、発熱性電子部品と放熱フィンの間にこの放熱部材（好ましくはシート）を挟み込み、加熱しながら加圧することで放熱部材が両者の隙間に溶け広がり、発熱性電子部品と放熱フィンのそれぞれの接合面に微視的に追随して密着すると同時に、発熱性電子部品と放熱フィンを極近接せしめた状態で接合することができる。
【００３４】
このときの加熱条件は用いるワックス及／又はパラフィンの融点以上で、なおかつ熱可塑性樹脂の軟化温度以上であれば良く、加圧条件は高圧になるほど厚みを薄くすることができて好ましいが、電子部品を損傷させないためには、０．０５〜１．０ＭＰａの範囲であることが好ましい。
【００３５】
【実施例】
以下、実施例及び比較例をあげて更に本発明を説明する。
【００３６】
窒化アルミニウム焼結体の粉末の製造
質量基準で平均粒子径４．１μｍの窒化アルミニウム粉末（電気化学工業社製「ＡＰ−５０」）１００部と酸化イットリウム粉末（三菱化学製、比表面積２０ｍ2／ｇ）５部の混合粉を圧力２０ＭＰａをかけて直径５０ｍｍの成形体とし、窒素雰囲気下、温度１９５０℃で焼結した。
【００３７】
次いで、焼結体をジョークラッシャー、ロールクラッシャーの順で粗粉砕した後、ＪＩＳ篩により７４μｍ以下の粉末を回収し、篩上粗粉は再度ロールクラッシャーにかけ、７４μｍ篩下の収率が８０〜９０％程度になるまでこの操作を繰り返した。回収された焼結体粉末をボールミルで微粉砕した。粉砕時間にて粒度を調整して焼結体微粉末を得、さらに目開き４４μｍのＪＩＳ篩により篩い分けして、平均粒子径２３μｍの窒化アルミニウム焼結体の粉末を得た。
【００３８】
実施例１
日本精蝋社製「パラフィンワックス１１５（融点４７℃）」を用い、窒化アルミニウム焼結体の粉末として上記粉末を、表１に示す割合で８０℃で混合し、スラリー状物を得た。このスラリー状物を８０℃に保ったまま真空脱泡し、金型内に離型剤処理したＰＥＴフィルムをセットしたものに注ぎ込み、室温下でシート状にプレス成形した。プレス後、ＰＥＴフィルムごと試料を取り出し、ＰＥＴフィルムから室温硬化した高熱伝導性組成物を剥がし、厚さ０．１８ｍｍのシートを得た。これを後記の方法にて熱抵抗、熱伝導率を測定し、自重曲がりテストを行った。また、取り扱い性及び加工性を後記の基準に従って評価した。その結果を表１に示す。
【００３９】
実施例２
日本精蝋社製「パラフィンワックス１１５」を用い、上記の窒化アルミニウム焼結体の粉末と、さらに良熱伝導性微粉末としてトクヤマ社製窒化アルミニウム粉末「Ｈグレード（平均粒子径１．６μｍ）」を表１に示す割合で、８０℃で混合し、実施例１と同様にして厚さ０．１８ｍｍのシートを得た。その結果を表１に示す。
【００４０】
実施例３
日本精蝋社製「パラフィンワックス１１５」の所定量を８０℃に加熱溶解した中にエチレン−酢酸ビニル共重合体として三井・デュポンポリケミカル社製「エバフレックスＥＶ１５０」を所定量添加し、加熱混合したものを用いた以外は、、実施例１と同様にして厚さ０．１８ｍｍのシートを得た。それらの結果を表１に示す。
【００４１】
実施例４〜７
上記の窒化アルミニウム焼結体と、良熱伝導性粉末として窒化アルミニウム粉末又はアルミナ（平均粒子径４．５μｍ）を表１に示す割合で用いた以外は実施例３と同様にして厚さ０．１８ｍｍのシートを得た。それらの結果を表１に示す。
【００４２】
実施例８、９
実施例５、６と同様にしてスラリー状物を得、これを８０℃に保ったまま真空脱泡し、離型剤処理したＰＥＴフィルムをセットした金型に注ぎ込み、その上にポリエステル製網目状構造体（ＮＢＣ工業社製「ＭＯＮＯＦＩＬＡＭＥＮＴ  ＰＯＬＹＥＳＴＥＲ  ＴＮｏ．６０、タイプ５５」、目開き３７０μｍ、厚さ９０μｍ）をのせ、室温下でシート状にプレス成形した。プレス後、ＰＥＴフィルムごと試料を取り出し、ＰＥＴフィルムから室温硬化した成型物を剥がし、厚さ０．１８ｍｍのシートを得た。その結果を表２に示す。
【００４３】
比較例１
窒化アルミニウム焼結体の粉末の代わりに窒化アルミニウム粉末を表３に示す割合で実施例１と同様に混合したが、混合物は湿粉状のままであり、成形することができなかった。
【００４４】
熱抵抗
本発明における熱抵抗は、シート化した高熱伝導性組成物をＴＯ−３型銅製ヒーターケースと銅板の間に０．３４ＭＰａの圧力がかかるようにネジ止めした後、ヒーターケースと銅板が５５℃になるまで加熱し、さらにそれらを室温まで冷却した後、ヒーターケースに電力１５Ｗをかけて４分間保持した際における銅製ヒーターケースと銅板の温度差を測定し、下記（１）式により算出した。
熱抵抗（℃／Ｗ）＝温度差（℃）／印加電力（Ｗ）       （１）
【００４５】
熱伝導率
本発明における熱伝導率は、下記（２）式により算出した。なお、ここで試料厚みは熱抵抗測定時の厚み（試料に０．３４ＭＰａの圧力がかかるようにネジ止めし、ヒーターケースと銅板を５５℃に加熱した後、室温冷却した時の試料厚み）とする。また、伝熱面積はＴＯ−３型の伝熱面積０．０００６ｍ2とする。
熱伝導率（Ｗ／ｍＫ）＝［試料厚み（ｍ）］／［熱抵抗（℃／Ｗ）×伝熱面積（ｍ2）］  （２）
【００４６】
自重曲がりテスト
シート化された高熱伝導性組成物を１０×５０×０．１８ｍｍの短冊状に打ち抜き、その長さ５０ｍｍのうち２０ｍｍ分を突き出した状態で平板上に置き、室温７日間放置した後の自重曲がりによる先端部の曲がり変位を測定した。値が小さいほどクリープ性が改善されて、放熱部材としたときに形状安定性に優れ、放熱特性のバラツキが小さくなるものである。
【００４７】
取り扱い性
シート化した高熱伝導性組成物を手で軽く引っ張ったときの状態について２段階に分けて評価した。
○：手で軽く引っ張っても破損しない。
△：手で軽く引っ張ると容易に破損する。
【００４８】
加工性
シート化した高熱伝導性組成物を打ち抜き型で連続的に裁断を行ない、そのときの状態について２段階に分けて評価した。
○：ワレ・カケを生じず連続裁断ができる。
△：裁断時に、一部の試料にワレ・カケが生ずる。
【００４９】
【表１】
0004627105.tif 000002
【００５０】
【表２】
0004627105.tif 000003
【００５１】
【表３】
0004627105.tif 000004
【００５２】
本願発明の実施例で得られたシートを、発熱性電子部品と放熱フィンの間に挟み、５５℃に加熱して、０．３４ＭＰａの圧力をかけて放熱フィン一体型発熱性電子部品を作製した。いずれもシートが発熱性電子部品と放熱フィンの接合面に微視的に追随して密着し、両者の隙間を十分に埋めている構造が確認された。
【００５３】
【発明の効果】
本発明によれば、熱によって容易に流動化する高熱伝導性組成物及びそれからなる熱伝導性に優れた放熱部材が提供される。
【００５４】
また、本発明によれば、優れた放熱特性を有する放熱フィン一体型発熱性電子部品の構造体がが提供される。